(57)【要約】【課題】合成および精製が容易であるポリイミドシリコーン樹脂と親水性モノマーを重合した親水性ポリマーからなり、ゲル強度、透明性、酸素透過性、屈折率などの特性に優れる、細胞や臓器などの培養基材、保存に利用するための容器および眼用レンズ材料などに用いることができる透明ゲルを提供する。【解決手段】有機溶剤に可溶である特定の透明ポリイミドシリコーン樹脂と、親水性モノマーを重合した親水性ポリマーからなり、該透明ポリイミドシリコーン樹脂と親水性ポリマーの相互網目構造を有する透明ゲル。【選択図】なし【特許請求の範囲】
【請求項１】
以下の一般式（１）で表される構造単位を有し、有機溶剤に可溶である透明ポリイミドシリコーン樹脂と、親水性モノマーを重合した親水性ポリマーからなり、該透明ポリイミドシリコーン樹脂と親水性ポリマーの相互網目構造を有する透明ゲル。
【化１】
2006257282.tif 000027
[式中、Ｘは炭素数４個以上の４価の有機基であって、複数個の−ＣＯ−基がＸの１つの炭素原子に結合していることはなく、Ｚは一般式（２）で表されるジアミン残基である
【化２】
2006257282.tif 000028
（式中のＲ9〜Ｒ12は炭素数１〜８の置換または非置換の一価の炭化水素基であり、これらは同一でも異なっていてもよい。またａは１〜１００の整数である）]
【請求項２】
一般式（１）中のＸが、
【化３】
2006257282.tif 000029
である請求項１記載の透明ゲル。
【請求項３】
前記透明ポリイミドシリコーン樹脂に以下の一般式（３）で表される構造単位がさらに含まれる請求項１または２記載の透明ゲル。
【化４】
2006257282.tif 000030
[式中、Ｘは炭素数４個以上の４価の有機基であって、複数個の−ＣＯ−基がＸの１つの炭素原子に結合していることはなく、Ｙは一般式（４）、一般式（５）または一般式（６）で表されるジアミン残基から選ばれる１種以上である
【化５】
2006257282.tif 000031
（式中、Ｒ1〜Ｒ6は水素原子または炭素数１〜６のアルキル基であり、これらは同一でも異なってもよい）
【化６】
2006257282.tif 000032
（式中、Ｒ7およびＲ8は水素原子または炭素数１〜６のアルキル基であり、これらは同一でも異なってもよい）
【化７】
2006257282.tif 000033
]
【請求項４】
一般式（３）中のＸが
【化８】
2006257282.tif 000034
である請求項３記載の透明ゲル。
【請求項５】
全ジアミン残基に対して、前記一般式（２）で表されるジアミン残基が５〜９５モル％であり、前記一般式（４）、一般式（５）または一般式（６）で表されるジアミン残基が５〜９５モル％である請求項３記載の透明ゲル。
【請求項６】
前記親水性モノマーが窒素原子含有モノマーである請求項１記載の透明ゲル。
【請求項７】
前記窒素原子含有モノマーが、Ｎ−ビニルピロリドン、Ｎ，Ｎ−ジメチルアクリルアミドおよび／またはＮ−メチル−３−メチリデンピロリドンである請求項６記載の透明ゲル。
【請求項８】
前記一般式（２）中のａが５〜８０である請求項１記載の透明ゲル。
【請求項９】
前記透明ポリイミドシリコーン樹脂：親水性ポリマーの割合が、重量比で１０：９０〜４０：６０である請求項１記載の透明ゲル。
【請求項１０】
以下の一般式（１）で表される構造単位を有し、有機溶剤に可溶である透明ポリイミドシリコーン樹脂を、親水性モノマー溶液に溶解した後に親水性モノマーを重合する工程を含む透明ゲルの製造方法。
【化９】
2006257282.tif 000035
[式中、Ｘは炭素数４個以上の４価の有機基であって、複数個の−ＣＯ−基がＸの１つの炭素原子に結合していることはなく、Ｚは一般式（２）で表されるジアミン残基である
【化１０】
2006257282.tif 000036
（式中のＲ9〜Ｒ12は炭素数１〜８の置換または非置換の一価の炭化水素基であり、これらは同一でも異なっていてもよい。またａは１〜１００の整数である）]
【請求項１１】
前記透明ポリイミドシリコーン樹脂に、以下の一般式（３）で表される構造単位がさらに含まれる請求項１０記載の透明ゲルの製造方法。
【化１１】
2006257282.tif 000037
[式中、Ｘは炭素数４個以上の４価の有機基であって、複数個の−ＣＯ−基がＸの１つの炭素原子に結合していることはなく、Ｙは一般式（４）、一般式（５）または一般式（６）で表されるジアミン残基から選ばれる１種以上である
【化１２】
2006257282.tif 000038
（式中、Ｒ1〜Ｒ6は水素原子または炭素数１〜６のアルキル基であり、これらは同一でも異なってもよい）
【化１３】
2006257282.tif 000039
（式中、Ｒ7およびＲ8は水素原子または炭素数１〜６のアルキル基であり、これらは同一でも異なってもよい）
【化１４】
2006257282.tif 000040
]
【請求項１２】
前記透明ポリイミドシリコーン樹脂を親水性モノマー溶液に溶解させる際に、さらに架橋剤を加える工程を含む請求項１０記載の透明ゲルの製造方法。
【請求項１３】
前記架橋剤が、アリルメタクリレートまたはジエチレングリコールジアリルエーテルである請求項１２記載の透明ゲルの製造方法。
【請求項１４】
架橋剤の配合量が、全混合物中０．１〜１０重量％である請求項１２または１３記載の透明ゲルの製造方法。
【請求項１５】
前記重合が型内で行われる請求項１０、１１、１２、１３または１４記載の透明ゲルの製造方法。
【請求項１６】
請求項１、２、３、４、５、６、７、８または９記載の透明ゲルからなる眼用レンズ材料。
【発明の詳細な説明】
【技術分野】
【０００１】
本発明は、特定のポリイミドシリコーン樹脂と、親水性モノマーを重合した親水性ポリマーの相互網目構造を有する透明ゲル、とくに細胞や臓器などの培養基材、保存に利用するための容器および眼用レンズ材料（たとえば、コンタクトレンズ（以下、「ＣＬ」と略記）材料、眼内レンズ材料、角膜インレー材料など）に関する。
【背景技術】
【０００２】
従来より、ＣＬの材料として、ポリジメチルシロキサンの両末端に重合性基を導入したマクロモノマーが使用されてきた。しかし、マクロモノマーは合成が煩雑であり、分子量の制御や重合性基の導入率に課題があり、さらには、架橋剤として機能することから好ましい物性を得る上で制約があった。また、高分子量であるので、その重合性も確実なものではなく、場合によっては安定した重合が達成されないという問題も指摘されている。
【０００３】
重合性基を有しないシリコーン樹脂として、特許文献１には、耐熱性、機械的強度、耐溶剤性などに優れるポリイミドシリコーン樹脂が記載されている。しかし、この樹脂については、ＣＬとして利用するために必要とされる酸素透過性や含水性などの特性については検討されておらず、また、これらの材料はそれ自体が硬く透明ゲルではないので、培養基材や眼用レンズ材料としては不向きであった。さらに、ここでは、半導体装置中のカラーフィルターや発光ダイオード、レーザーダイオードの保護膜、液晶配光膜、液晶表示装置などに用いることのみが記載されており、この樹脂をＣＬ材料などの眼用レンズ材料に利用することは想定されていなかった。
【０００４】
また、眼用レンズの別の材料として、親水性モノマーを重合して得られる親水性ポリマーがある。特許文献２には、ＣＬや細胞培養基材に用いることができる透明性に優れるポリビニルアルコールハイドロゲルが記載されている。しかし、このハイドロゲルは、ポリビニルアルコールをホルマール化した後に放射線を照射することで得られるものであって、酸素透過性や形状保持性などの特性については検討されておらず、このゲルから満足のいく眼用レンズ材料を得ることはできなかった。
【０００５】
これ以外にも、ゲル強度を向上させるために、親水性モノマーにポリマー、とくにポリアクリレートを添加して重合する方法が知られている。しかし、ここで、ポリマーとして、たとえば、前記ポリジメチルシロキサンを用いると、シリコーン特有のべたつきが生じるという問題があり、ポリイミドを用いた場合には、強度は向上するが所望のガス透過性は得られないという問題があった。また、添加量を増やすと、透明性が確保できず、レンズ材料としては不向きであった。
【０００６】
特許文献３には、親水性ポリマーとポリイミド樹脂からなる眼用レンズ材料、すなわち、ポリイミド樹脂と窒素原子含有モノマーを含有してなる重合成分を重合して得られた共重合体からなる眼用レンズ材料が記載されている。しかし、ここに記載のポリイミド樹脂を用いて眼用レンズ材料を製造すると材料に色が付くため、透明性に劣るものとなっていた。また、酸素透過性についても検討されていなかった。そのため、満足のいく眼用レンズ材料を得るためには、透明性や酸素透過性についてさらなる改良が必要であった。
【０００７】
【特許文献１】特開２００４−１４９７７７号公報
【特許文献２】特開平７−２５９４１号公報
【特許文献３】特開平９−６８６８０号公報
【発明の開示】
【発明が解決しようとする課題】
【０００８】
本発明は、合成および精製が容易であるポリイミドシリコーン樹脂と、親水性モノマーを重合した親水性ポリマーからなり、ゲル強度、透明性、酸素透過性、屈折率などの特性に優れる、細胞や臓器などの培養基材、保存に利用するための容器および眼用レンズ材料などに用いることができる透明ゲルを提供することを目的とする。
【課題を解決するための手段】
【０００９】
前記の課題を解決するために鋭意研究した結果、特定のポリイミドシリコーン樹脂と親水性モノマーを重合した親水性ポリマーからなり、該ポリイミドシリコーン樹脂と親水性ポリマーの相互網目構造を有する透明ゲルが、ゲル強度、透明性、酸素透過性、屈折率などに優れることを見出し、本発明に至った。
【００１０】
すなわち、本発明は、以下の一般式（１）で表される構造単位を有し、有機溶剤に可溶である透明ポリイミドシリコーン樹脂と、親水性モノマーを重合した親水性ポリマーからなり、該透明ポリイミドシリコーン樹脂と親水性ポリマーの相互網目構造を有する透明ゲルに関する。
【００１１】
【化１】
2006257282.tif 000002
【００１２】
[式中、Ｘは炭素数４個以上の４価の有機基であって、複数個の−ＣＯ−基がＸの１つの炭素原子に結合していることはなく、Ｚは一般式（２）で表されるジアミン残基である
【００１３】
【化２】
2006257282.tif 000003
【００１４】
（式中のＲ9〜Ｒ12は炭素数１〜８の置換または非置換の一価の炭化水素基であり、これらは同一でも異なっていてもよい。またａは１〜１００の整数である）]
前記一般式（１）中のＸは
【００１５】
【化３】
2006257282.tif 000004
【００１６】
であることが好ましい。
【００１７】
前記透明ポリイミドシリコーン樹脂に以下の一般式（３）で表される構造単位がさらに含まれることがより好ましい。
【００１８】
【化４】
2006257282.tif 000005
【００１９】
[式中、Ｘは炭素数４個以上の４価の有機基であって、複数個の−ＣＯ−基がＸの１つの炭素原子に結合していることはなく、Ｙは一般式（４）、一般式（５）または一般式（６）で表されるジアミン残基から選ばれる１種以上である
【００２０】
【化５】
2006257282.tif 000006
【００２１】
（式中、Ｒ1〜Ｒ6は水素原子または炭素数１〜６のアルキル基であり、これらは同一でも異なってもよい）
【００２２】
【化６】
2006257282.tif 000007
【００２３】
（式中、Ｒ7およびＲ8は水素原子または炭素数１〜６のアルキル基であり、これらは同一でも異なってもよい）
【００２４】
【化７】
2006257282.tif 000008
]
【００２５】
前記一般式（３）中のＸは
【００２６】
【化８】
2006257282.tif 000009
【００２７】
であることがさらに好ましい。
【００２８】
全ジアミン残基に対して、前記一般式（２）で表されるジアミン残基が５〜９５モル％であり、前記一般式（４）、一般式（５）または一般式（６）で表されるジアミン残基が５〜９５モル％であることが好ましい。
【００２９】
前記親水性モノマーは窒素原子含有モノマーであることが好ましい。
【００３０】
前記窒素原子含有モノマーは、Ｎ−ビニルピロリドン、Ｎ，Ｎ−ジメチルアクリルアミドおよび／またはＮ−メチル−３−メチリデンピロリドンであることがより好ましい。
【００３１】
前記一般式（２）中のａは５〜８０であることが好ましい。
【００３２】
前記透明ポリイミドシリコーン樹脂：親水性ポリマーの割合は、重量比で１０：９０〜４０：６０であることがより好ましい。
【００３３】
本発明はまた、前記一般式（１）で表される構造単位を有し、有機溶剤に可溶である透明ポリイミドシリコーン樹脂を、親水性モノマー溶液に溶解した後に親水性モノマーを重合する工程を含む透明ゲルの製造方法に関する。
【００３４】
前記製造方法において、透明ポリイミドシリコーン樹脂に、前記一般式（３）で表される構造単位がさらに含まれることが好ましい。
【００３５】
前記製造方法において、前記透明ポリイミドシリコーン樹脂を親水性モノマー溶液に溶解させる際に、さらに架橋剤を加える工程を含むことが好ましく、架橋剤としては、アリルメタクリレートまたはジエチレングリコールジアリルエーテルであることがより好ましい。架橋剤の配合量としては、全混合物中０．１〜１０重量％であることが好ましい。
【００３６】
前記重合は型内で行われることが好ましい。
【００３７】
本発明はさらに、前記透明ゲルからなる眼用レンズ材料に関する。
【発明の効果】
【００３８】
本発明によれば、特定のポリイミドシリコーン樹脂と、親水性モノマーを重合した親水性ポリマーの相互網目構造を有する、ゲル強度、透明性、酸素透過性、屈折率などの特性に優れる透明ゲルが得られる。また、この透明ゲルは紫外線吸収能にも優れるので、ＣＬや眼内レンズをはじめ、さまざまな眼用レンズ材料として使用することができる。
【００３９】
本発明において用いられるポリイミドシリコーン樹脂は合成および精製が容易であり、分子量制御の点でも優れる。また、重合性基を有しないため、樹脂型内で重合（モールド重合）する際の重合収縮を抑え、形状精度を向上させることができる。ソフトセグメント（シリコーン成分）とハードセグメントの比や、ソフトセグメントの長さやハードセグメントの構造、コポリマーの分子量などを調節することによってガス透過性、ゲル強度などを所望の程度とすることができる。さらに、レンズ表面の粘着性が抑制されるので、眼用レンズ材料として用いる場合、角膜への吸着を回避することができる。
【発明を実施するための最良の形態】
【００４０】
本発明の透明ゲルは、特定のポリイミドシリコーン樹脂と、親水性モノマーを重合した親水性ポリマーからなり、該ポリイミドシリコーン樹脂と親水性ポリマーの相互網目（ＩＰＮ）構造を有している。
【００４１】
本発明において「透明」とは可視光線透過率（％Ｔ）が８０％以上であることをいう。
【００４２】
本発明で用いられるポリイミドシリコーン樹脂は、以下の一般式（１）で表される構造単位を含有する。
【００４３】
【化９】
2006257282.tif 000010
【００４４】
[式中、Ｘは炭素数４個以上の４価の有機基であって、複数個の−ＣＯ−基がＸの１つの炭素原子に結合していることはなく、Ｚは一般式（２）で表されるジアミン残基である
【００４５】
【化１０】
2006257282.tif 000011
【００４６】
（式中のＲ9〜Ｒ12は炭素数１〜８の置換または非置換の一価の炭化水素基であり、これらは同一でも異なっていてもよい。またａは１〜１００の整数である）]
【００４７】
本発明においては、また、前記透明ポリイミドシリコーン樹脂に、以下の一般式（３）で表される構造単位がさらに含まれることが好ましい。
【００４８】
【化１１】
2006257282.tif 000012
【００４９】
[式中、Ｘは炭素数４個以上の４価の有機基であって、複数個の−ＣＯ−基がＸの１つの炭素原子に結合していることはなく、Ｙは一般式（４）、一般式（５）または一般式（６）で表されるジアミン残基から選ばれる１種以上である
【００５０】
【化１２】
2006257282.tif 000013
【００５１】
（式中、Ｒ1〜Ｒ6は水素原子または炭素数１〜６のアルキル基であり、これらは同一でも異なってもよい）
【００５２】
【化１３】
2006257282.tif 000014
【００５３】
（式中、Ｒ7およびＲ8は水素原子または炭素数１〜６のアルキル基であり、これらは同一でも異なってもよい）
【００５４】
【化１４】
2006257282.tif 000015
]
【００５５】
本発明において使用されるポリイミドシリコーン樹脂は、ジアミンとテトラカルボン酸二無水物の反応生成物であって、反応生成物の構造中に熱硬化性基が含まれること、有機溶剤に可溶であること、および透明であることを特徴としている。
【００５６】
熱硬化性基としてはカルボキシル基、アミノ基、エポキシ基、水酸基などが一般的に知られているが、ポリイミドの製造工程を考慮するとカルボキシル基およびアミノ基と容易に反応しない点でフェノール基が好ましい。
【００５７】
ポリイミドシリコーン樹脂の原料であるジアミンについて説明する。
【００５８】
本発明においては、ジアミン残基としてジアミノシロキサン残基を含有するジアミンを使用することを特徴としている。ジアミノシロキサン残基としては、たとえば、一般式（２）で表されるものがあげられる。
【００５９】
【化１５】
2006257282.tif 000016
【００６０】
（式中のＲ9〜Ｒ12は非置換または置換の炭素原子数１〜８の１価炭化水素基、たとえば、メチル基、エチル基、プロピル基、ブチル基、ペンチル基、ヘキシル基などのアルキル基、シクロペンチル基、シクロヘキシル基などのシクロアルキル基、フェニル基、キシリル基などのアリール基、ベンジル基、フェネチル基などのアラルキル基、３，３，３−トリフルオロプロピル基、３−クロロプロピル基などのハロゲン化アルキル基、２−（トリメトキシシリル）エチル基などのトリアルコキシシリル化アルキル基などの他、メトキシ基、エトキシ基、プロポキシ基などのアルコキシ基、フェノキシ基などのアリーロキシ基、シアノ基などをあげることができる。なかでも、メチル基、エチル基またはフェニル基が好ましい。また、ａは１〜１００の整数である。前記一般式（２）のａが１００を超えると、透明ポリイミドシリコーン樹脂の粘度が上昇し、取り扱いにくくなり、透明ゲルを製造するのが困難となる。また、０であると、透明ゲルの剛直性が過度に増加したり、酸素透過性が低下する。透明ゲルの製造のしやすさや、透明ゲルの剛直性、酸素透過性の点から、ａは５〜８０が好ましく、１０〜２０がさらに好ましい。）
【００６１】
ジアミノシロキサン残基は、全ジアミン残基中、好ましくは５〜１００モル％含まれる。より好ましくは５〜９５モル％、さらに好ましくは５０〜９５モル％、もっとも好ましくは６０〜９０モル％である。５モル％未満であると、透明ゲルの剛直性が過度に増加し、また酸素透過性が低下する傾向がある。
【００６２】
本発明においては、さらに、たとえば、一般式（４）、一般式（５）または一般式（６）などで表されるジアミン残基を含有するジアミンを使用するのが好ましい。
【００６３】
【化１６】
2006257282.tif 000017
【００６４】
（式中、Ｒ1〜Ｒ6は水素原子または炭素数１〜６のアルキル基であり、これらは同一でも異なっていてもよい。上記Ｒ1〜Ｒ6としては、たとえば、メチル基、エチル基、プロピル基、ブチル基、ペンチル基、ヘキシル基などのアルキル基があげられるが、なかでもメチル基が好ましい。）
【００６５】
【化１７】
2006257282.tif 000018
【００６６】
（式中、Ｒ7およびＲ8は水素原子または炭素数１〜６のアルキル基であり、これらは同一でも異なっていてもよい。上記Ｒ7〜Ｒ8としては、たとえば、メチル基、エチル基、プロピル基、ブチル基、ペンチル基、ヘキシル基などのアルキル基があげられるが、なかでもメチル基が好ましい。）
【００６７】
【化１８】
2006257282.tif 000019
【００６８】
このようなジアミノシロキサン残基以外のジアミン残基は、全ジアミン残基中、好ましくは９５モル％以下含まれている。より好ましくは５〜９５モル％、さらに好ましくは５〜５０モル％、もっとも好ましくは１０〜４０モル％である。９５モル％をこえると、ジアミノシロキサン残基の含有量が少なくなり、有機溶剤への溶解性が低下する傾向があるうえ、透明ゲルの剛直性が過度に増加し、また酸素透過性が低下してしまう。
【００６９】
前記ジアミンにおいて、本発明で用いられるポリイミドシリコーン樹脂が可視光領域において透明であることからその原料であるジアミンは着色していないことが好ましい。
【００７０】
本発明で用いられるポリイミドシリコーン樹脂の合成原料として前記以外にも公知の一般的なジアミンを、透明性を損なわない程度で同時に使用することができる。たとえば、テトラメチレンジアミン、１，４−ジアミノシクロヘキサンや４，４’−ジアミノジシクロヘキシルメタンなどの脂肪族ジアミンやフェニレンジアミン、４，４’−ジアミノジフェニルエーテル、２，２−ビス（４−アミノフェニル）プロパンなどの芳香族ジアミンがあげられ、単独もしくは２種以上組み合わせて使用することができる。
【００７１】
ついで、本発明で使用されるポリイミドシリコーン樹脂の原料であるテトラカルボン酸二無水物について説明する。本発明のポリイミドシリコーン樹脂は可視光領域において透明であることを特徴としており、その原料であるテトラカルボン酸二無水物は着色していないこと、また、着色の原因として知られている電荷移動錯体を形成しにくいものが好ましい。透明性に優れるという点で脂肪族テトラカルボン酸二無水物または脂環式テトラカルボン酸二無水物が好ましいが、着色をしない範囲で耐熱性により優れる芳香族テトラカルボン酸二無水物を用いてもよい。
【００７２】
脂肪族テトラカルボン酸二無水物としては、たとえば、ブタン−１，２，３，４−テトラカルボン酸二無水物またはペンタン−１，２，４，５−テトラカルボン酸二無水物などがあげられ、脂環式テトラカルボン酸二無水物としては、１，２，３，４−シクロブタンテトラカルボン酸二無水物、シクロヘキサン−１，２，４，５−テトラカルボン酸二無水物、ジシクロヘキシル−３，４，３’，４’−テトラカルボン酸二無水物、ビシクロ［２．２．１］ヘプタン−２，３，５，６−テトラカルボン酸二無水物、２，３，４，５−テトラヒドロフランテトラカルボン酸二無水物などがあげられ、芳香族テトラカルボン酸二無水物としてはピロメリット酸二無水物、３，３’，４，４’−ベンゾフェノンテトラカルボン酸二無水物、３，３’，４，４’−ジフェニルエーテルテトラカルボン酸二無水物、４，４’−ヘキサフルオロプロピリデンビスフタル酸二無水物、３，３’，４，４’−ジフェニルスルホンテトラカルボン酸二無水物などがあげられる。また、１，３，３ａ，４，５，９ｂ−ヘキサヒドロ−５−（テトラヒドロ−２，５−ジオキソ−３−フラニル）−ナフト［１，２−ｃ］フラン−１，３−ジオン、１，３，３ａ，４，５，９ｂ−ヘキサヒドロ−５−メチル−５−（テトラヒドロ−２，５−ジオキソ−３−フラニル）−ナフト［１，２−ｃ］フラン−１，３−ジオンなどの芳香環を有する脂肪族テトラカルボン酸二無水物を用いてもよい。これらのテトラカルボン酸二無水物は、単独でまたは２種以上組み合わせて用いることができる。なかでも、透明性や耐熱性、透明ゲルの適度な剛直性、屈折率の点で、芳香族を有する脂肪族テトラカルボン酸が好ましく、１，３，３ａ，４，５，９ｂ−ヘキサヒドロ−５−（テトラヒドロ−２，５−ジオキソ−３−フラニル）−ナフト［１，２−ｃ］フラン−１，３−ジオンがより好ましい。
【００７３】
前記ジアミンおよびテトラカルボン酸二無水物を用いて得られた透明ポリイミドシリコーン樹脂は、前記一般式（１）、さらには一般式（３）で表される構造単位を有する。これら一般式（１）および（３）中のＸは、透明性や耐熱性、透明ゲルの適度な剛直性、屈折率の点で、
【００７４】
【化１９】
2006257282.tif 000020
【００７５】
であることが好ましい。
【００７６】
ポリイミドシリコーン樹脂の製造は、溶媒存在下でジアミンとテトラカルボン酸二無水物をほぼ等モル数で使用し、高温のみで重合させる一段重合法によっても、または、まず低温でアミック酸を合成し、その後に高温でイミド化する二段重合法のいずれによってもよい。
【００７７】
テトラカルボン酸二無水物成分に対するジアミン成分の割合は、ポリイミドシリコーン樹脂の分子量の調整などに応じて適宜決められ、通常モル比で０．９５〜１．０５、好ましくは０．９８〜１．０２の範囲である。なお、ポリイミドシリコーン樹脂の分子量を調整するために、無水フタル酸、アニリンなどの一官能の原料を添加することも可能である。この場合の添加量は全イミド骨格に対して２モル％以下が好ましい。
【００７８】
一段重合法による場合、反応温度は１５０〜３００℃であり、反応時間は１〜１５時間で行う。また、二段重合法による場合は、ポリアミック酸合成を０〜１２０℃の温度で１〜１００時間行い、その後イミド化を０〜３００℃の温度で１〜１５時間行う。
【００７９】
合成時に使用可能な溶媒は原料であるジアミンおよびテトラカルボン酸二無水物ならびに生成物であるポリイミドシリコーンと相溶性のあるものであればよい。たとえば、フェノール、４−メトキシフェノー４−メトキシフェノール、２，６−ジメチルフェノール、ｍ−クレゾールなどのフェノール類、テトラヒドロフラン、アニソールなどのエーテル類、シクロヘキサノン、２−ブタノン、メチルイソブチルケトン、２−ヘプタノン、２−オクタノン、アセトフェノンなどのケトン類、酢酸ブチル、安息香酸メチル、γ−ブチロラクトンなどのエステル類、ブチルセロソルブアセテート、プロピレングリコールモノメチルエーテルアセテートなどのセロソルブ類、Ｎ，Ｎ−ジメチルホルムアミド、Ｎ，Ｎ−ジメチルアセトアミド、Ｎ−メチル−２−ピロリドンなどのアミド類などがあげられる。
【００８０】
また、トルエン、キシレンなどの芳香族炭化水素類を併用することでイミド化の際に生成する水を共沸により除去しやすくすることも可能である。これらの溶剤は、１種単独でも２種以上組み合わせて用いてもよい。
【００８１】
ジアミンおよびテトラカルボン酸二無水物の少なくとも一方を複数種使用する場合も、反応方法はとくに限定されるものではなく、たとえば、原料を予め全て混合した後に共重縮合させる方法や、用いる２種以上のジアミンまたはテトラカルボン酸二無水物を個別に反応させながら順次添加する方法などがある。
【００８２】
また、イミド化過程において脱水剤およびイミド化触媒を添加し、必要に応じて加熱することにより、イミド化させる方法を用いてもよい。この方法において、脱水剤としては、たとえば、無水酢酸、無水プロピオン酸、無水トリフルオロ酢酸などの酸無水物を用いることができる。脱水剤の使用量は、ジアミン１モルに対して１〜１０モルとするのが好ましい。
【００８３】
また、イミド化触媒としては、たとえば、ピリジン、コリジン、ルチジン、トリエチルアミンなどの第３級アミンを用いることができる。イミド化触媒の使用量は、使用する脱水剤１モルに対して０．５〜１０モルとするのが好ましい。
【００８４】
本発明で用いられるポリイミドシリコーン樹脂は、厚さ１ｍｍのガラス板上に厚さ１０μｍのフィルムにして測定した紫外線・可視光吸収スペクトルにおいて、３８０〜７８０ｎｍの波長領域、いわゆる可視光領域における透過率が８０％以上という特徴を有する。
【００８５】
前記ポリイミドシリコーン樹脂は、親水性モノマーなどの有機溶剤に対する溶解性に優れる。
【００８６】
本発明の透明ゲルは、前記ポリイミドシリコーン樹脂と、親水性モノマーを重合した親水性ポリマーからなるが、これはポリイミドシリコーン樹脂を親水性モノマー溶液に溶解した混合物を重合することで得られる。
【００８７】
本発明で用いられる親水性モノマーとしては、とくに制限されないが、Ｎ−ビニルピロリドン、Ｎ，Ｎ−ジメチルアクリルアミド、Ｎ−メチル−３−メチリデンピロリドンなどの窒素原子含有モノマー、メタクリル酸、ヒドロキシエチル（メタ）アクリレートなどがあげられる。なかでも、重合時の相分離構造の抑制による白濁の抑制という点から、窒素原子含有モノマーが好ましく、Ｎ−ビニルピロリドン、Ｎ，Ｎ−ジメチルアクリルアミドおよびＮ−メチル−３−メチリデンピロリドンがより好ましい。とくには、Ｎ−ビニルピロリドンが好ましい。これらの親水性モノマーは２種以上を併用することもできる。ここで、Ｎ−メチル−３−メチリデンピロリドンは、以下の構造式で表される。
【００８８】
【化２０】
2006257282.tif 000021
【００８９】
本発明において、ポリイミドシリコーン樹脂と親水性ポリマーの割合は、重量比で１０：９０〜４０：６０であることが好ましく、２０：８０〜３０：７０であることがより好ましい。ポリイミドシリコーン樹脂が１０重量％未満で、親水性ポリマーが９０重量％をこえると、ポリイミドシリコーン樹脂による本発明の効果が得られなくなるうえ、透明ゲルの形状保持性が悪く、扁平となるため、ＣＬなどの眼用レンズとしては装用が困難となる傾向がある。また、ポリイミドシリコーン樹脂が４０重量％をこえ、親水性ポリマーが６０重量％未満では、混合液の粘度が高くなり、重合性が低下するだけでなく、透明性、酸素透過性は満足できても、硬くなる傾向がある。
【００９０】
本発明においては、前記ポリイミドシリコーン樹脂が重合性基を有しないため、重合の際に生じる体積収縮を抑えることができる。そのため、樹脂型内でも良好に重合することができる。なお、重合する際には、熱重合開始剤や光重合開始剤などの既知の重合開始剤が使用される。
【００９１】
ポリイミドシリコーン樹脂を親水性モノマーに溶解させた混合物に、補強効果付与のために架橋剤を含ませてもよい。架橋剤としては既知のものが用いられるが、得られる材料の透明性を向上させる効果を有することから、アリルメタクリレートおよび／またはジエチレングリコールジアリルエーテルが好ましく、アリルメタクリレートがとくに好ましい。架橋剤を配合する場合には、全混合物の０．１〜１０重量％であるのが好ましく、０．１〜５重量％以下であるのがより好ましく、０．２〜０．６重量％であるのがさらに好ましい。架橋剤の配合量が、全混合物の０．１重量％未満であると、透明ゲルの形状保持性が悪く、扁平となるため、ＣＬなどの眼用レンズとしての装用が困難となる傾向がある。また、１０重量％をこえると、形状保持性は高いものの、曇りを生じ、かつ剛直となるので、ＣＬなどの眼用レンズとしては装用感に劣る傾向がある。
【００９２】
また、混合物には、他のシリコーン含有モノマーや溶媒をさらに配合してもよい。溶媒としては、テトラヒドロフラン、イソプロパノール、アセトン、ヘキサンなどがあげられる。
【００９３】
本発明の透明ゲルを製造する際には、従来のエレクトロニクスおよび光学の分野における使用と同様に、高度に精製されることが好ましい。具体的には、直径５０μｍ以上のダストが実質上検出されず、直径０．５〜５０μｍのダストが３×１０4以下、無機および有機残留塩素が２ｐｐｍ以下、残留アルカリ金属が２ｐｐｍ以下、残存水酸基が２００ｐｐｍ以下、残存窒素量が５ｐｐｍ以下、残存モノマーが２０ｐｐｍ以下などの基準を、可能な限り満たすように精製される。また、低分子量体除去や溶媒除去の目的で、抽出などの後処理が行なわれる場合もある。また、ポリイミドシリコーン樹脂の原材料についても、不純物や異性体などを極力低減した材料を用いることが好ましい。
【００９４】
本発明の透明ゲルを製造する際には、安定性や離型性を確保するために、必要に応じて、ヒンダードフェノール系やホスファイト系酸化防止剤；シリコン系、脂肪酸エステル系、脂肪酸系、脂肪酸グリセリド系、蜜ろうなどの天然油脂などの滑剤や離型剤；ベンゾトリアゾール系、ベンゾフェノン系、ジベンゾイルメタン系、サリチレート系などの光安定剤；ポリアルキレングリコール、脂肪酸グリセリドなどの帯電防止剤などを適宜添加してもよい。
【００９５】
さらには、コスト低減や強度、耐熱性などの目的で、従来のポリイミドシリコーン樹脂を、透明ゲルの性能を損なわない範囲で任意に混合して使用することも可能である。前述の成形材料としての物性を満たすことに加えて、ＣＬにおいては鮮明な視力を得る上で、具体的には３０度斜め入射光の複屈折が５０ｎｍ以下、さらには２５ｎｍ以下であることが望ましく、透明ゲルの可視光線透過率が少なくとも８０％以上、さらには９０％以上であることが望ましい。また、安全なＣＬ装用を提供するには、透明ゲルの酸素透過係数（Ｄｋ値）が５０×１０-11（ｃｍ2／秒）・（ｍＬＯ2／（ｍＬ・ｍｍＨｇ））以上、連続装用を行なうために、さらには７０×１０-11（ｃｍ2／秒）・（ｍＬＯ2／（ｍＬ・ｍｍＨｇ））以上であることが望ましい。
【００９６】
本発明の透明ゲルからＣＬを得る場合、透明ゲルを外径１０〜１５ｍｍ、厚さ２〜５ｍｍのボタン状のレンズブランクスに成形し、これを切削などの従来の方法やレーザなどの光加工によりレンズに加工して製造することができる。本発明の透明ゲルは、成形性に優れ、複屈折が小さいことから、レンズ形状に近い成形品とすることも可能である。このとき、周辺に加工用の保持のためのツバ部を設けても良い。いずれの場合も成形歪みを極力抑え、歪みの存在する部位はＣＬとして用いないような成形品形状とすることが必要となる。
【００９７】
また、透明ゲルの表面の濡れ性を向上させるために、大気圧あるいは減圧下でプラズマ処理またはグロー放電処理することもできる。さらに、グラフト重合を施してもよい。
【００９８】
本発明の透明ゲルは、ゲル強度、透明性、酸素透過性などの特性に優れるので、細胞や臓器などの培養基材、保存に利用するための容器および眼用レンズ材料（たとえば、ＣＬ材料、眼内レンズ材料、角膜インレー材料）などに好ましく用いることができる。
【実施例】
【００９９】
つぎに、実施例に基づいて、本発明をさらに詳細に説明するが、本発明はこれらの例によって何ら限定されるものではない。
【０１００】
実施例１〜１３で用いるポリイミドシリコーン樹脂（ＰＩＳｉ）を以下のとおり合成した。
【０１０１】
合成例１（ＰＩＳｉＡの合成）
撹拌機、温度計および窒素置換装置を備えたフラスコ内に、１，３，３ａ，４，５，９ｂ−ヘキサヒドロ−５−（テトラヒドロ−２，５−ジオキソ−３−フラニル）−ナフト［１，２−ｃ］フラン−１，３−ジオン３０．０ｇ（０．１モル）およびＮ，Ｎ−ジメチルアセトアミド２５０ｇを仕込み、撹拌して溶解した。ついで、フラスコ内に２．２−ビス［４−（４−アミノフェノキシ）フェニル］プロパン７．４ｇ（０．０１８モル）を添加し反応系の温度を５０℃で３時間保持した。さらに、ジアミノシロキサン（ａの平均が１０）７４．０ｇ（０．０８２モル）を室温で滴下した。滴下終了後、室温で１２時間撹拌した。
【０１０２】
つぎに、該フラスコに水分受容器付き還流冷却器を取り付けた後、無水酢酸２０．４ｇとピリジン２６．４ｇを添加して５０℃まで昇温してその温度を３時間保持した。
【０１０３】
得られた溶液を貧溶媒であるメタノール中に投じ、樹脂を再沈殿させた。この樹脂の赤外吸光スペクトルを測定したところ、未反応の官能基があることを示すポリアミック酸にもとづく吸収は現れず、１７７０ｃｍ-1および１７１０ｃｍ-1にイミド基にもとづく吸収を確認した。
【０１０４】
また、テトラヒドロフランを溶媒とするゲル浸透クロマトグラフィー（ＧＰＣ）により、該樹脂の重量平均分子量（ポリスチレン換算）を測定したところ、３１０００であった。この樹脂をメチルイソブチルケトンに溶解して、ガラス基板上に塗布し、乾燥させ、膜厚５０μｍのフィルムを作成した。このフィルムの光線透過率を測定したところ、波長４００〜７００ｎｍの光線透過率が８０％以上であった。
【０１０５】
合成例２（ＰＩＳｉＢの合成）
撹拌機、温度計および窒素置換装置を備えたフラスコ内に、１，３，３ａ，４，５，９ｂ−ヘキサヒドロ−５−（テトラヒドロ−２，５−ジオキソ−３−フラニル）−ナフト［１，２−ｃ］フラン−１，３−ジオン３０．０ｇ（０．１モル）およびＮ，Ｎ−ジメチルアセトアミド２５０ｇを仕込み、撹拌して溶解した。ついで、フラスコ内に２．２−ビス［４−（４−アミノフェノキシ）フェニル］プロパン１４．４ｇ（０．０３５モル）を添加し反応系の温度を５０℃で３時間保持した。さらに、ジアミノシロキサン（ａの平均が１５）８２．４ｇ（０．０６５モル）を室温で滴下した。滴下終了後、室温で１２時間撹拌した。
【０１０６】
つぎに、該フラスコに水分受容器付き還流冷却器を取り付けた後、無水酢酸２０．４ｇとピリジン２６．４ｇを添加して５０℃まで昇温してその温度を３時間保持した。
【０１０７】
得られた溶液を貧溶媒であるメタノール中に投じ、樹脂を再沈殿させた。この樹脂の赤外吸光スペクトルを測定したところ、未反応の官能基があることを示すポリアミック酸にもとづく吸収は現れず、１７７０ｃｍ-1および１７１０ｃｍ-1にイミド基にもとづく吸収を確認した。
【０１０８】
また、テトラヒドロフランを溶媒とするゲル浸透クロマトグラフィー（ＧＰＣ）により、該樹脂の重量平均分子量（ポリスチレン換算）を測定したところ、４００００であった。この樹脂をメチルイソブチルケトンに溶解して、ガラス基板上に塗布し、乾燥させ、膜厚５０μｍのフィルムを作成した。このフィルムの光線透過率を測定したところ、波長４００〜７００ｎｍの光線透過率が８０％以上であった。
【０１０９】
実施例１〜１２および比較例１〜３
表１に示す成分を、コンタクトレンズ形状を有する鋳型（ポリプロピレン製、直径約１４ｍｍおよび中心厚み０．１ｍｍのコンタクトレンズに対応）内に注入した。次いで、この鋳型にＵＶ光を照射して光重合を行い、コンタクトレンズ形状の重合体を得た。得られた重合体について以下の評価を行なった。結果を表１に示す。
【０１１０】
（可視光線透過率（％Ｔ））
作製したレンズを生理食塩水中で状態調節した後、（株）島津製作所製の紫外可視分光光度計ＵＶ３１５０を用いて波長範囲３８０〜７８０ｎｍでの光線透過率を測定した。
【０１１１】
（含水率）
ゲルを水和させた後に表面の水を軽くふき取り、重量を測定した（Ｗ１：ｇ）。１０５℃に設定した乾燥機にゲルを１６時間入れ、その後、デシケーター中で室温まで冷却した後に乾燥したゲルの重量を測定した（Ｗ２：ｇ）。以下の式により含水率を算出した。
（Ｗ１−Ｗ２）／Ｗ１×１００  （％）
【０１１２】
（酸素透過係数（Ｄｋ））
電極法により作製したレンズのＤｋを測定した。測定単位は×１０-11（ｃｍ2／秒）・（ｍＬＯ2／（ｍＬ・ｍｍＨｇ））である。
【０１１３】
（屈折率）
作製したレンズについて、（株）アタゴ社製のアッベ屈折計（１−Ｔ）を使用し、２０℃における屈折率（Ｎａ−Ｄ線）を測定した。
【０１１４】
（外観）
作製したレンズの指先上での外観を目視で確認した。
◎：完全に透明
○：ほとんど透明
△：やや白濁が認められる
×：白濁して不透明
【０１１５】
（形状保持性）
作製したレンズの指先上での形状保持を目視で確認した。
◎：完全に形状を維持している
○：ほぼ形状を維持している
△：やや扁平に変形している
×：扁平となり装用困難
【０１１６】
なお、表１〜３中の略語は、以下の化合物を示す。
ＰＩＳｉ：ポリイミドシリコーン樹脂
ＰＩＡ：ポリイミド樹脂
ＮＶＰ：Ｎ−ビニルピロリドン
ＨＥＭＡ：ヒドロキシエチルメタクリレート
ＤＭＡＡ：ジメチルアクリルアミド
ＭＭＡ：メチルメタクリレート
ＴＲＩＡＭ：ジエチレングリコールジアリルエーテル
ＡＭＡ：アリルメタクリレート
ＥＤＭＡ：エチレングリコールジメタクリレート
Ｄ．１１７３：ダロキュア１１７３（チバスペシャルティーケミカル社製）
Ｖ−６５：２，２’−アゾビス（２，４−ジメチルバレロトニリル）
【０１１７】
【表１】
2006257282.tif 000022
【０１１８】
実施例１３ならびに比較例４および５
表２に示す成分を用いる以外は、実施例１と同様の方法によりコンタクトレンズ形状の重合体を得た。得られた重合体の着色を目視にて確認した。結果を表２に示す。なお、比較例４および５で用いたＰＩＡは、以下に示す繰返し構造を有する重量平均分子量１．２×１０4のポリイミド樹脂である。
【０１１９】
【化２１】
2006257282.tif 000023
【０１２０】
【表２】
2006257282.tif 000024
【０１２１】
実施例１４および１５
ＰＩＳｉ／ＮＶＰ（＝２０／８０）混合液に、表３および４に記載された配合比（重量％）の架橋剤（ＡＭＡ）および開始剤（Ｄ．１１７３）を加えた後、実施例１と同様の方法によりコンタクトレンズ形状の重合体を得た。得られた重合体の外観および形状保持性を前記の方法にしたがって評価した。結果を表３および４に示す。
【０１２２】
【表３】
2006257282.tif 000025
【０１２３】
【表４】
2006257282.tif 000026
【０１２４】
本発明による透明ゲルは、光透過性、Ｄｋ値、屈折率、形状保持性ともに優れていることが分かる。それに対して、比較例４や５のように、ポリイミドシリコーン樹脂以外のポリイミドを使用すると黄色に着色され、透明ゲルには不向きであることが分かる。
【０１２５】
さらに、実施例１４および１５から、架橋剤および開始剤の分量によって透明性が変化し、透明性は架橋剤の配合量が０．２〜０．６重量％の場合にとくに優れることが分かる。架橋剤が、たとえば０．７重量％以上となると、曇りを生じていく傾向があり（外観：△）、形状保持性は高いが（形状保持性：◎）、剛直となるのでＣＬとして用いる場合には装用性に劣る傾向がある。